(57)【要約】【課題】遮断、耐電圧、通電等の性能の安定性を向上させた真空バルブ用接点材料及び真空バルブを提供する。【解決手段】導電成分と耐弧成分とを含有した接点材料を真空バルブに組み込み複数回開閉した後に、接点表面に新たに形成される変質層中の耐弧成分の平均粒径ｒと、変質層に隣接する層中の耐弧成分の平均粒径Ｒとの間に、０．００１≦ｒ／Ｒ≦１．０の関係が成立するような構成とする。例えば、接点材料を溶解法により製造して図の（ｂ）に示すように、または通電面のみを一旦溶融させて図の（ｃ）に示すように、変質層とそれに隣接する層の耐弧成分Ｃｒの平均粒子径の相違を小さくし、図の（ａ）に示すような亀裂が生じることをなくし、遮断特性と耐電圧特性を向上させることができる。【選択図】  図１
2004273342.tif 000002
【特許請求の範囲】
【請求項１】
真空バルブに組み込まれた導電成分と耐弧成分とを含有した接点材料を複数回の電流遮断を行って接点表面に新たに形成される変質層中の耐弧成分の平均粒径ｒと、変質層に隣接する層中の耐弧成分の平均粒径Ｒとの間に、０．００１≦ｒ／Ｒ≦１．０の関係が成立することを特徴とする真空バルブ用接点材料。
【請求項２】
真空バルブに組み込まれる前記接点材料の通電面を非酸化性雰囲気で溶融させたことを特徴とする請求項１に記載の真空バルブ用接点材料。
【請求項３】
前記接点材料の通電面を溶融させる領域は接点表面から０．００１ｍｍ以上２ｍｍ以下であることを特徴とする請求項１または請求項２に記載の真空バルブ用接点材料。
【請求項４】
前記接点材料の通電面を溶融させた後に、ＣｕとＣｒが二相分離しないように急冷凝固させ、溶融層の耐弧成分の平均粒子径を５０μｍ以下にしたことを特徴とする請求項１乃至請求項３のいずれかに記載の真空バルブ用接点材料。
【請求項５】
前記接点材料は、非酸化性雰囲気で焼結法で製造し、焼結温度は導電成分の溶融温度を基準にして±１５０℃以内であることを特徴とする請求項１乃至請求項４のいずれかに記載の真空バルブ用接点材料。
【請求項６】
前記接点材料は、非酸化性雰囲気中で溶解させた後に、ＣｕとＣｒが二相分離しないように急冷凝固させる方法で製造し、耐弧成分の平均粒子径を１０μｍ以下にしたことを特徴とする請求項１に記載の真空バルブ用接点材料。
【請求項７】
前記接点材料の耐弧成分は、Ｃｒ、Ｗ、Ｎｂ、Ｔａ、Ｔｉ、Ｍｏ及びこれらの炭化物の内の少なくとも１種類を含有したことを特徴とする請求項１乃至請求項６のいずれかに記載の真空バルブ用接点材料。
【請求項８】
前記接点材料の導電成分は、少なくともＣｕまたはＡｇのどちらか一方を主成分とすることを特徴とする請求項１乃至請求項７のいずれかに記載の真空バルブ用接点材料。
【請求項９】
前記接点材料は補助成分として、Ｂｉ、Ｔｅ、Ｓｅ、Ｓｂ、Ｃｏの内の少なくとも１種類を含有していることを特徴とする請求項１乃至請求項８のいずれかに記載の真空バルブ用接点材料。
【請求項１０】
前記接点材料の補助成分の含有率の合計量が５ｗｔ％以下であることを特徴とする請求項９に記載の真空バルブ用接点材料。
【請求項１１】
請求項１乃至請求項１０のいずれかに記載の真空バルブ用接点材料を用いたことを特徴とする真空バルブ。
【発明の詳細な説明】
【０００１】
【発明の属する技術分野】
本発明は、真空遮断器等に使用される真空バルブの接点材料に要求される特性の内、遮断性能と耐圧性能を向上させた真空バルブ用接点材料、及びこれを用いた真空バルブに関する。
【０００２】
【従来の技術】
真空バルブ用接点材料に要求される特性としては、遮断特性、耐電圧特性、耐溶着特性に対する各性能で示される基本三要件と、この他に電気抵抗（バルク抵抗と接触抵抗）と温度上昇が低く安定していることが重要な要件となっている。
【０００３】
しかしながら、これらの要件の中には相反するものがある関係上、単一の金属種によって全ての要件を満足させることは不可能である。このため、実用化されている多くの接点材料においては、不足する特性を相互に補えるような２種以上の物質、例えば導電成分と耐弧成分、を組合せて大電流用または高電圧用等のように特定の用途に合った接点材料の開発が行われ、ある程度優れた特性を有するものが開発されている。開閉器という使用目的から、高確率で電流の開閉が可能であることは言うまでもない。
【０００４】
従来の発明でも、Ｌｏｕｉｓ  Ｒｅｎｎｅｒ社からは「クロム銅接点材料成型品、その製造方法及びその使用方法」と題して出願され、公開されている（特許文献１参照）が、この出願では、通電面に高ネルギー放射線を幾何学的パターン状に放射することにより、微細構造をもつ領域を部分的に形成することを特徴としており、断面組織は、微細領域が楔状に分布しているために、微細領域部から接点が離脱し易い。
【０００５】
またＳｉｅｍｅｎｓ社からは「真空遮断器用接触子材料としての銅・クロム溶融合金の製造方法」と題して出願され、公開されている（特許文献２参照）が、この出願では、Ｃｕ−Ｃｒを溶解法で製造することを特徴としており、その表面を微細化することについては開示されていない。
【０００６】
【特許文献１】
特開平１０−２２３０７５号公報（第３−４頁、図４−５）
【特許文献２】
特公平４−７１９７０号公報（第３−４頁、第１図）
【０００７】
【発明が解決しようとする課題】
真空バルブの遮断性能や耐電圧性能を充分に発揮させるには、通電面（正確には通電予定面）近傍の物性値、例えば、平均粒径、硬さ、熱膨張率等が接点全体（基材）の物性値と同等であることが好ましい。接点材料を真空バルブに組み込んだ後に、定格通電電流を流した状態で開閉した場合や、定格遮断電流を流した状態で遮断した場合に、通電面に形成される変質層の物性にバラツキが小さく、接点全体の材料物性との相違が小さいことが望ましい。
【０００８】
従来の接点材料では、真空バルブに組み込んだ後の開閉により、通電面近傍に、接点基材と異なる層、即ち変質層が形成される。その変質層と接点基材で異なる材料物性としては、組成、組織（耐弧成分の粒径）、導電率、硬さなどがあり、特に耐弧成分の平均粒径については、１／１０００以上も値が異なっていた。これらの相違により、両者の境界部（界面）で亀裂が進行して接点材の一部の脱落や移行が観察され、安定した遮断性能、耐電圧性能、通電性能が得られないことが多い。
【０００９】
すなわち、図６の（ａ）に示すような一対の接点を複数回開閉すると、同図（ｂ）に示すように、通電面近傍に、接点基材６１と異なる層、即ち変質層６２が形成される。このような接点を閉極すると同図（ｃ）に示すように溶着し、これを開極したとき同図（ｄ）に示すように変質層６２と接点基材６１の界面が破断起点となり、基材ごと引き外し突起６３が生成され、安定した遮断性能、耐電圧性能、通電性能が得られない。
【００１０】
本発明は、従来のこのような点に鑑みて為されたもので、真空遮断器等に使用される真空バルブの接点材料に要求される遮断、耐電圧、通電等の性能の安定性を向上させた真空バルブ用接点材料、及びこれを用いた真空バルブを提供することを目的とする。
【００１１】
【課題を解決するための手段】
上記目的を達成するために、本発明に係る真空バルブ用接点材料は、真空バルブに組み込まれた導電成分と耐弧成分とを含有した接点材料を複数回の電流遮断を行って接点表面に新たに形成される変質層中の耐弧成分の平均粒径ｒと、変質層に隣接する層中の耐弧成分の平均粒径Ｒとの間に、０．００１≦ｒ／Ｒ≦１．０の関係が成立することを特徴とする。
【００１２】
このような構成の本発明によれば、変質層とそれに隣接する層（例えば基材）の材料物性、特に耐弧成分の粒子径を小さくすることにより、変質層とそれに隣接する層（例えば基材）の界面からの亀裂の発生を抑制させ、接点の脱落や移転を抑制し、安定な遮断性能や耐電圧性能が得られる。
【００１３】
【発明の実施の形態】
以下、図面を参照して本発明の実施形態について詳細に説明する。
【００１４】
前述したように、真空バルブ用接点材料の性能、例えばＣｕ−Ｃｒ接点の遮断性能や耐電圧性能を充分に発揮させるには、接点の通電面に形成される変質層とそれに隣接する層（例えば基材）の材料物性、特に耐弧成分Ｃｒの平均粒子径の相違が小さいことが必要である。ここで言う変質層とは、主に接点閉極時に流していた電流のエネルギーが開極により接点表面の一部が溶融されて形成された層であり、この変質層の特徴はＣｒ粒子も一旦溶解している為に非常に微細な組織を有する点にある。
【００１５】
本発明の特徴は、接点材料を真空バルブに組み込んだ後に接点を開閉することにより形成される変質層とそれに隣接する層（例えば基材）の材料物性の相違により発生する接点の脱落や移転による影響を低減下することにある。それを得る為の具体的手段としては、接点材料を溶解法により製造すること、あるいは所定形状に加工する前に通電面のみを一旦溶融させることが挙げられる。
【００１６】
すなわち、従来は図１の（ａ）に示すように変質層と接点基材の耐弧成分の平均粒径の値が著しく異なっていたために両者の境界部（界面）で亀裂が生じることがあったが、接点材料を溶解法により製造することにより、図１の（ｂ）に示すように変質層と接点基材の耐弧成分Ｃｒの平均粒子径の相違が小さくなり、また所定形状に加工する前に通電面のみを一旦溶融させることにより、図１の（ｃ）に示すように変質層とそれに隣接する層の耐弧成分Ｃｒの平均粒子径の相違が小さくなる。
【００１７】
なお本発明の主旨はＣｕ−Ｃｒ接点に限るものではなく、その他の導電成分とその他の耐弧成分と必要により補助成分からなる接点材料についても適用可能である。
【００１８】
本発明により、接点表面からの離脱や移行を抑制出来、遮断性能、耐電圧性能等を安定化させ、接点性能を向上させることを可能とした。
【００１９】
以下、本発明を具体的実施態様に基づいて説明するが、はじめに、本発明の接点材料が適用される真空バルブの一実施形態の構成を、図２で説明する。
【００２０】
図２において、１は遮断室を示し、この遮断室１は、絶縁材料によりほぼ円筒状に形成された絶縁容器２と、この両端に封着金具３ａ、３ｂを介して設けた金属性の蓋体４ａ、４ｂとで真空気密に構成されている。しかし、上記遮断室１内には、導電棒５、６の対向する端部に取り付けられた一対の電極７、８が配設され、上部の電極７を固定電極、下部の電極８を可動電極としている。また、この可動電極８の導電棒６には、ベローズ９が取り付けられ遮断室１内を真空気密に保持しながら電極８の軸方向の移動を可能にし、このベローズ９上部には金属性のアークシールド１０が設けられ、ベローズ９がアーク蒸気で覆われることを防止している。１１は、上記電極７、８を覆うようにして遮断室１内に設けられた金属性のアークシールドで、絶縁容器２がアーク蒸気で覆われることを防止している。さらに、電極８は、図３に拡大して示すように、導電棒６にロウ付け部１２によって固定されるか、また、かしめによって圧着接続されている。接点１３ａは、電極８にロウ付け部１４で固着されている。なお、図２における１３ｂは固定側接点である。
【００２１】
続いて図４〜５を基にして、本発明による真空バルブ用接点材料の製造方法の実施例の実施条件及び遮断特性と耐電圧特性の測定結果について述べる。
【００２２】
（比較例１〜２、実施例１〜３）
比較例１では、固相焼結法でＣｕ−５０Ｃｒ接点を製造した。Ｃｕ粉末（平均粒径３０μｍ）とＣｒ粉末（平均粒径１５０μｍ）を重量比１：１となるように混合してφ６０ｍｍの坩堝に充填した後、１０−３Ｐａオーダの真空中で、１０００℃×５時間の条件で焼結した。得られた焼結体をφ６０ｍｍの金型で１０ｔ／ｃｍ２で成形した後、再度同一条件で焼結し、Ｃｕ−５０Ｃｒ合金を得た。
【００２３】
このＣｕ−Ｃｒ合金を所定の接点形状（φ５０ｍｍ、ｔ５ｍｍ）に加工した後、真空バルブに組み込んで遮断試験を実施した。遮断試験は、５ｋＡから徐々に電流値を上げていく方法で最大遮断電流を測定した。また遮断試験後の接点について、耐電圧試験を実施した。耐電圧試験は、電極間隔を一定（約５ｍｍ）にして絶縁破壊電圧を１００回測定し、その平均値を算出した。これらの比較例１の測定結果を基準とし、その他の測定結果は相対値で示した。
【００２４】
なお図４〜５に示したｒとＲの比については、電気試験後の接点について、ｒとＲを測定した後で算出した。その測定方法は、接点材料を通電面に垂直な方向に切断し、切断面を研摩した後に、光学顕微鏡または電子顕微鏡で断面写真を撮影し、変質層の耐弧成分の平均粒子径ｒとそれに隣接する層（通常は接点基材）の耐弧成分の平均粒子径Ｒを、断面写真から画像処理装置で測定した。ｒをＲで除した値が、図４に示した０．０００６である。
【００２５】
実施例１では、Ｃｕ−５０Ｃｒ合金を比較例１と同一工程で作製し、通電面に電子線を照射して（注入エネルギーは例えば１Ｗ／ｍｍ２）、ＣｕとＣｒを溶融微細化させて所定形状に加工し（その際通電面には微細組織は存在）、遮断試験と耐電圧試験を実施した。電子線照射後のｒ／Ｒは０．００７であり、遮断特性と耐電圧特性は比較例１のそれぞれ１．２倍と１．３倍であった。
【００２６】
実施例２では、Ｃｕ−５０Ｃｒ合金を比較例１と同一工程で作製して通電面を溶融させてＣｕとＣｒを微細化させた後所定形状に加工して、遮断試験と耐電圧試験の両試験を実施した。また実施例２では、試験用接点を真空バルブに組み込んだ後に、数百Ａを通電させて１５０回開閉することにより溶融させた。ｒ／Ｒは０．０８であり、遮断特性と耐電圧特性は、比較例１の１．２倍と１．１倍であった。
【００２７】
実施例３ではレーザ照射（注入エネルギーは例えば２Ｗ／ｍｍ２）により溶融させた。ｒ／Ｒは０．９であり、遮断特性と耐電圧特性は、比較例１の１．１倍と１．０倍であった。
【００２８】
比較例２では、Ｃｕ−５０Ｃｒ合金を比較例１と同一工程で作製して所定形状に加工する前に、レーザ照射後の冷却速度を実施例３よりも高めたところ、レーザ照射部が極端に高硬度な層が形成された為に、電気試験後の変質層よりもＣｒの平均粒径が小さく、ｒ／Ｒは１．２であり変質層とレーザ照射部との界面に亀裂が観察された。遮断特性と耐電圧特性は、比較例１の１．０倍と０．９倍であった。
【００２９】
以上のように、接点材料を所定形状に機械加工する前に、通電面を非酸化性雰囲気で溶融させ、ｒとＲの比は、０．００１≦ｒ／Ｒ≦１．０とすることが好ましい。すなわち、接点材料を真空バルブに組み込む前に表面近傍を予め溶融させておくことにより、変質層とそれに隣接する層の材料物性の相違が小さくなり、安定な遮断性能や耐電圧性能が得られる。
【００３０】
（比較例３〜４、実施例４〜５）
比較例３〜４と実施例４〜５では、水素雰囲気中の固相焼結法で作製したＣｕ−４０Ｃｒ合金を所定形状に加工する前に、通電面を溶融する際の注入エネルギーを調整して、溶融深さをパラメータとした。なお、エネルギーは、Ｃｕ−４０Ｃｒにアークを発生させることにより注入した。
【００３１】
比較例３では、表面からの溶融深さは約０．０００８ｍｍであり、遮断特性、耐電圧特性ともに比較例１とほぼ同等であった。
【００３２】
実施例４と実施例５では、溶融深さはそれぞれ、０．００２ｍｍと１．５ｍｍであり、遮断特性と耐電圧特性は、比較例１の１．１〜１．２倍であり、若干向上した。
【００３３】
比較例４では、溶融深さは２．２ｍｍで、接点厚さの半分程度であり、真空バルブの組立て中に、接点側面に割れが発生したので、試験を中止した。この割れは溶融微細層と基材の材料物性（硬度、熱膨張率等）の差により発生したと考えられる。
【００３４】
以上のように、接点材料の通電面を溶融させる際、その溶融させる領域は接点表面から０．００１ｍｍ以上２ｍｍ以下であることが好ましい。
【００３５】
（比較例５、実施例６〜７）
比較例５と実施例６〜７では、焼結溶浸法でＣｕ−５５Ｃｒ合金を作製し、所定形状に加工する前に、通電面を溶融する際の電子線の注入エネルギーと凝固する際の冷却速度を調整して、微細層中（溶融層中）のＣｒ粒子の粒径をパラメータとした。Ｃｕ−５５Ｃｒ合金は、Ｃｒ粉末を加圧成形した後、真空雰囲気中で、１１５０℃×１時間の条件で焼結して製造したＣｒスケルトンと溶浸材Ｃｕを坩堝内で上下に配置し、真空雰囲気中で１１５０℃に加熱し、導電成分であるＣｕを溶浸させることにより作製した。
【００３６】
比較例５では、Ｃｒ粒子径が約７０μｍ、ｒ／Ｒは０．０００８であり、遮断特性と耐電圧特性は、比較例１のそれぞれ０．９倍と１．１倍であった。
【００３７】
実施例６では、Ｃｒ粒子径が約４０μｍ、ｒ／Ｒは０．００９であり、遮断特性と耐電圧特性は、比較例１のそれぞれ１．１倍と１．２倍であった。
【００３８】
実施例７では、Ｃｒ粒子径が約１０μｍ、ｒ／Ｒは０．１であり、遮断特性と耐電圧特性は、比較例１のそれぞれ１．２倍と１．３倍であった。
【００３９】
以上のように、接点材料の通電面を溶融させた後に、ＣｕとＣｒが二相分離しない程度の速度で急冷凝固させ、溶融層の耐弧成分の平均粒子径を５０μｍ以下に微細化させることが好ましい。
【００４０】
（比較例６〜７、実施例８〜９）
前記比較例１〜６と実施例１〜７では、焼結温度を１０００℃と１１５０℃の２通り、即ち導電成分Ｃｕの融点（１０８３℃）を基準にして±９０℃以内の温度で焼結している事例について述べたが、本発明の主旨はこれに限るものではない。
【００４１】
比較例６、実施例８〜９、比較例７では、焼結温度をそれぞれ９００℃、９５０℃、１２００℃、１３００℃で、Ｃｕ−２５Ｃｒ合金を製造した。この内１２００℃で焼結した実施例９では液相焼結のために、元来のＣｒ粒子の周囲に微細なＣｒ粒子が再溶出していた。また１３００℃で焼結した比較例７では、ＣｕとＣｒが分離してしまったので、接点の電気評価に値しないと判断した。残りの２種類のＣｕ−２５Ｃｒ合金については、所定形状に加工する前に、通電面をイオンビームの照射により溶融させた。
【００４２】
比較例６では、ｒ／Ｒが０．１であったが、遮断特性と耐電圧特性は、比較例１のそれぞれ０．９倍と１．０倍であり、向上されなかった。これは焼結温度が低い為に、焼結が進まず、基材の密度が低かった（相対密度８５％）からである。
【００４３】
実施例８では、ｒ／Ｒが０．３であり、遮断特性と耐電圧特性は、比較例１のそれぞれ１．１倍と１．０倍であった。
【００４４】
実施例９では、ｒ／Ｒが０．５であり、遮断特性と耐電圧特性は、比較例１のそれぞれ１．２倍と１．１倍であった。
【００４５】
以上のように、接点材料は、非酸化性雰囲気で焼結法で製造し、焼結温度は導電成分の溶融温度を基準にして±１５０℃以内であることが好ましい。
【００４６】
（実施例１０〜１１）
前記比較例２〜８と実施例１〜９では、Ｃｕ−Ｃｒ合金を所定形状に加工する前に、通電面を溶融させた事例について述べたが、本発明の主旨はこれに限るものではなく、実施例１０〜１１では、接点全体を溶解法で製造することにより、基材を１０μｍ以下に微細化させ、ｒ／Ｒを０．１〜０．５にし、接点特性を向上させている。
【００４７】
実施例１０では、アーク溶解法で製造したＣｕ−２０Ｃｒ合金を所定形状に加工して電気試験を実施した結果、ｒ／Ｒが０．１であり、遮断特性と耐電圧特性は、比較例１のそれぞれ１．３倍と１．２倍であった。
【００４８】
実施例１１では、誘導溶解炉で製造したＣｕ−１０Ｃｒ合金を所定形状に加工して電気試験を実施した結果、ｒ／Ｒが０．５であり、遮断特性と耐電圧特性は、比較例１のそれぞれ１．２倍と１．１倍であった。
【００４９】
以上のように、溶解法で接点材料を製造する場合、接点材料は、非酸化性雰囲気で溶解して、ＣｕとＣｒが二相分離しない程度の速度で急冷凝固させて製造し、耐弧成分の平均粒子径を１０μｍ以下に微細化させることが好ましい。溶解法で接点材料を製造することにより、変質層と基材の材料物性の相異を小さく出来、変質層と基材の界面からの亀裂の発生を抑制させ、接点の脱落や移転を抑制し、安定な遮断性能や耐電圧性能が得られる。
【００５０】
（実施例１２〜１７）
前記比較例１〜７と実施例１〜１１では、耐弧成分がＣｒで、導電成分がＣｕである接点材料の事例について述べたが、本発明の主旨はこれに限るものではない。
【００５１】
実施例１２では、耐弧成分をＷとし導電成分をＣｕとしたＣｕ−２０ｗｔ％Ｗ接点を、通電面を溶融させた後、所定形状に加工して作製し、遮断特性と耐電圧特性を評価した結果、最大遮断電流と絶縁破壊電圧は、加工前の処理工程（通電面の溶融工程）を経ていない通常の固相焼結法で製造した時のＣｕ−Ｗ接点の、それぞれ１．２倍と１．１倍であった。
【００５２】
実施例１３〜１５では、耐弧成分をそれぞれＮｂ、ＷＣ、Ｃｒ＋Ｗとし、導電成分をＣｕとして、固相焼結または液相焼結、接点材料を製造して遮断特性と耐電圧特性を評価した結果、遮断特性は、実施例１３〜１５全て、通電面溶融工程を経ていない通常の固相焼結法で製造した時の接点の１．２倍であり、耐電圧特性は１．１倍であった。
【００５３】
実施例１６〜１７では、導電成分をそれぞれＡｇ、Ａｇ＋Ｃｕ（重量比で、Ａｇ：Ｃｕ＝１：１）とし、耐弧成分をＷＣとして、実施例１３と同様な条件で、接点材料を製造して電気特性を評価した結果、遮断特性は、実施例１６、実施例１７共に、通電面溶融工程を経ていない通常の焼結溶浸法で製造した時の接点の１．３倍であり、耐電圧特性は１．２倍であった。
【００５４】
（実施例１８〜２０）
前記比較例１〜９と実施例１〜１７では、導電成分と耐弧成分で構成される接点材料の事例について述べたが、本発明の主旨はこれに限るものではない。
【００５５】
実施例１８〜２０では、補助成分としてそれぞれＢｉ、Ｔｅ、Ｔｅ＋Ｓｅとし、実施例１２と同様な条件で、接点材料を製造して電気特性を評価した結果、遮断特性は、実施例１８〜２０全て、通電面の溶融工程を経ていない通常の固相焼結法で製造した時の接点の１．２倍であり、耐電圧特性は１．１倍であった。
【００５６】
以上の結果が示すように、本発明によって真空バルブ用接点材料の遮断特性と耐電圧特性を向上させることが可能となる。
【００５７】
（その他の実施例）
なお、耐弧成分については、発明実施の形態では、Ｃｒ、Ｗ、Ｎｂ、ＷＣ、Ｃｒ＋Ｗでの記載しかないが、Ｃｒ、Ｗ、Ｎｂ、Ｔａ、Ｔｉ、Ｍｏ及びこれらの炭化物の内の少なくとも１つを副耐弧成分として使用しても、同様の効果が得られる。
【００５８】
また導電成分については、発明実施の形態では、Ｃｕ、Ａｇ、Ａｇ＋Ｃｕでの記載しかないが、ＣｕまたはＡｇを主成分とするならば、同様の効果が得られる。
【００５９】
さらに補助成分については、発明実施の形態では、Ｂｉ、Ｔｅ、Ｔｅ＋Ｓｅとした場合のみ記載しているが、Ｂｉ、Ｔｅ、Ｓｅ、Ｓｂ、Ｃｏの内の少なくとも１つを補助成分としても、同様の効果が得られる。なお、接点材料の補助成分の含有率の合計量は５ｗｔ％以下であることが好ましい。
【００６０】
【発明の効果】
以上述べたように、本発明によれば、遮断特性と耐電圧特性を向上させた真空バルブ用接点材料及び真空バルブを提供することが出来る。
【図面の簡単な説明】
【図１】本発明を従来技術と比較して、その相違を説明するための図。
【図２】本発明の接点材料が適用される真空バルブの一実施形態の構成を示す断面図。
【図３】図２の接点部の拡大断面図。
【図４】本発明の実施例１〜７および比較例１〜５の実施条件及び試験結果を示す表図。
【図５】本発明の実施例８〜２０および比較例６〜７の実施条件及び試験結果を示す表図。
【図６】真空バルブが複数回開閉した時の接点の突起発生メカニズムを示す図。
【符号の説明】
１…遮断室
２…絶縁容器
３ａ、３ｂ…封着金具
４ａ、４ｂ…蓋体
５、６…導電棒
７…固定電極
８…可動電極
９…ベローズ
１０、１１…アークシールド
１２、１４…ロウ付け部
１３ａ…可動側接点
１３ｂ…固定側接点
【図１】
2004273342.tif 000003
【図２】
2004273342.tif 000004
【図３】
2004273342.tif 000005
【図４】
2004273342.tif 000006
【図５】
2004273342.tif 000007
【図６】
2004273342.tif 000008